СПОСОБ ИЗГОТОВЛЕНИЯ ТРУБЫ КРИСТАЛЛИЗАТОРА

1. Способ изготовления трубы кристаллизатора из меди или медного сплава для кристаллизатора непрерывной разливки, при котором формируют предварительную трубу на задающей внутреннюю форму кристаллизатора оправке посредством силового воздействия снаружи, и после процесса формирования оправку снова удаляют из трубы кристаллизатора (1, 1а), при этом силовое воздействие осуществляют посредством относительного движения предварительной трубы относительно окружающей предварительную трубу матрицы, отличающийся тем, что матрица имеет задающую форму структуру для охлаждающего профилирования (6, 6а; 7, 7а) на наружной стороне (5) трубы (1, 1а) кристаллизатора, так что охлаждающее профилирование (6, 6а; 7, 7а) выполняют с помощью матрицы при формировании предварительной трубы на оправке.
2. Способ по п. 1, отличающийся тем, что охлаждающее профилирование (6, 6а; 7, 7а) изготавливают посредством протягивания предварительной трубы через матрицу.
3. Способ по любому из пп. 1 или 2, отличающийся тем, что охлаждающее профилирование (6, 6а; 7, 7а) изготавливают с оставлением угловых зон (2) трубы (1, 1а) кристаллизатора без профилирования.
4. Способ по п. 1, отличающийся тем, что охлаждающее профилирование (6а, 7а) выполняют в виде желобчатого профиля с волнистой структурой.
5. Способ по п. 1, отличающийся тем, что охлаждающее профилирование (6, 7) выполняют в виде зигзагообразного профиля.
6. Способ по любому из пп. 4 или 5, отличающийся тем, что охлаждающее профилирование (6, 6а; 7, 7а) выполняют с амплитудой высоты (Н, Н1) в диапазоне от 0,5 до 5 мм, при этом в случае зигзагообразного профиля угол (W) раскрыва между двумя соседними зубцами выполняют в диапазоне от 15° до 90°, а в случае волнистого профиля расстояние между двумя соседними желобками (9) составляет 1-14 мм.
7. Способ по п. 4, отличающийся тем, что охлаждающее профилирование (6, 6а; 7, 7а) выполняют с амплитудой высоты (Н, Н1) в диапазоне от 0,5 мм до 1,5 мм.
8. Способ по п. 6, отличающийся тем, что угол (W, W1) раскрыва лежит в диапазоне от 45° до 60°.